СМЕСЬ, СОДЕРЖАЩАЯ ГЛИОКСИЛОВУЮ КИСЛОТУ ИЛИ ЕЁ ПРОДУКТЫ ПРИСОЕДИНЕНИЯ ИЛИ КОНДЕНСАЦИИ

1. Композиция конструкционных материалов, содержащая по меньшей мере одно неорганическое связующее вещество и смесь, содержащую:
a) по меньшей мере одно соединение А, выбранное из глиоксиловой кислоты, ее солей, продуктов присоединения или конденсации глиоксиловой кислоты или ее солей, и их смесей; и
b) по меньшей мере одно полигидроксисоединение В и/или его соли или сложные эфиры, где полигидроксисоединение В выбрано из полиспиртов с соотношением углерода к кислороду от С/О≥1 до С/О≤1.5, и их смесей.
2. Композиция конструкционных материалов по п. 1, где соединение А выбрано из следующих:
A3) конденсат амин-глиоксиловая кислота, выбранный из группы, состоящей из следующих: конденсат меламин-глиоксиловая кислота, конденсат мочевина-глиоксиловая кислота, конденсат меламин-мочевина-глиоксиловая кислота и конденсат полиакриламид-глиоксиловая кислота;
и их смеси;
a
где X в каждом случае независимо выбран из Н или катионного эквивалента K, где K представляет собой щелочной металл, щелочноземельный металл, цинк, железо, алюминий, аммоний, или катион фосфония, и где а представляет собой 1/n, где n представляет собой валентность катиона.
3. Композиция конструкционных материалов по п. 1 или 2, где полигидроксисоединение В выбрано из полиспиртов с соотношением углерода к кислороду от С/О≥1 до С/О≤1.25, и их смесей.
4. Композиция конструкционных материалов по любому из пп. 1-3, где полигидроксисоединение В выбрано из следующих: сахарные спирты и их продукты конденсации, алканоламины и их продукты конденсации, углеводы, пентаэритритол, триметилолпропан, и их смеси, и предпочтительно представляет собой глицерин.
5. Композиция конструкционных материалов по любому из пп. 1-4, где полигидроксисоединение В имеет молекулярную массу от 62 г/моль до 25000 г/моль, предпочтительно от 62 г/моль до 10000 г/моль и наиболее предпочтительно от 62 г/моль до 1000 г/моль.
6. Композиция конструкционных материалов по любому из пп. 1-5, где соединение(я) А и соединение(я) В присутствуют в массовом соотношении от 10:1 до 1:10, предпочтительно от 1:1 до 1:8.
7. Композиция конструкционных материалов по любому из пп. 1-6, где смесь дополнительно включает
с) по меньшей мере одно соединение С, выбранное из следующих:
(i) источник бората,
(ii) источник карбоната, где источник карбоната выбран из неорганических карбонатов и органических карбонатов,
и их смеси.
8. Композиция конструкционных материалов по п. 7, где соединение С представляет собой неорганический карбонат, который предпочтительно выбран из карбоната калия, карбоната натрия, карбоната лития, карбоната магния, и их смесей.
9. Композиция конструкционных материалов по любому из пп. 1-8, где смесь дополнительно включает
d) по меньшей мере одно соединение D, выбранное из следующих:
поликарбоновые кислоты или их соли, миллиэквивалентное число карбоксильных групп которых составляет 5.00 мэкв/г или выше, предпочтительно 5.00-15.00 мэкв/г, предполагая, что все карбоксильные группы находятся в ненейтрализованной форме;
фосфонаты, которые включают две или три фосфонатные группы и не содержат карбоксильных групп; и
α-гидроксикарбоновые кислоты или их соли;
полигидроксисоединение с соотношением углерода к кислороду С/О>1.5;
и их смеси.
10. Композиция конструкционных материалов по п. 9, где соединение D представляет собой α-гидроксикарбоновые кислоты или их соли, предпочтительно глюконовую кислоту или ее соль.
11. Композиция конструкционных материалов по любому из пп. 1-10, где смесь дополнительно включает
e) по меньшей мере один диспергатор, выбранный из следующих:
гребенчатые полимеры с углеродсодержащим скелетом, к которому присоединены боковые цемент-заякоривающие группы и полиэфирные боковые цепи,
неионные гребенчатые полимеры с углеродсодержащим скелетом, к которому присоединены боковые гидролизуемые группы и полиэфирные боковые цепи, причем гидролизуемые группы при гидролизе высвобождают цемент-заякоривающие группы,
сульфонированные меламин-формальдегидные конденсаты,
лигносульфонаты,
сульфонированные кетон-формальдегидные конденсаты,
сульфонированные нафталин-формальдегидные конденсаты,
фосфонат-содержащие диспергаторы, предпочтительно фосфонат-содержащие диспергаторы, которые включают по меньшей мере одно полиалкиленгликолевое звено,
катионные (со)полимеры, и
их смеси.
12. Композиция конструкционных материалов по любому из пп. 1-11, где неорганическое связующее вещество представляет собой гидравлическое связующее вещество, выбранное из портланд-цемента, кальциево-алюминатного цемента, сульфоалюминатного цемента, и их смесей.
13. Композиция конструкционных материалов по любому из пп. 1-11, где неорганическое связующее вещество представляет собой латентное гидравлическое связующее вещество, которое предпочтительно представляет собой доменный шлак.
14. Смесь, содержащая
a) по меньшей мере одно соединение А, выбранное из конденсата амин-глиоксиловая кислота, который выбран из группы, состоящей из следующих: конденсат меламин-глиоксиловая кислота, конденсат мочевина-глиоксиловая кислота, конденсат меламин-мочевина-глиоксиловая кислота, конденсат полиакриламид-глиоксиловая кислота, и их смеси; и
b) по меньшей мере одно полигидроксисоединение В и/или его соли или сложные эфиры, где полигидроксисоединение В выбрано из полиспиртов с соотношением углерода к кислороду от С/О≥1 до С/О≤1.5 и их смесей.
15. Применение смеси по п. 14 для модификации затвердевания составов строительных материалов, содержащих неорганическое связующее вещество, и/или для производства строительной продукции.